(57)【要約】【課題】社会資本の維持管理に極めて有効なＡＬＣ版剥落防止工法を提供する。【解決手段】天井ＡＬＣ版１剥落防止工法である。天井ＡＬＣ版１の下面にプライマー層４を形成し、次に、プライマー層４の表面に不陸を調整する素地調整層５を形成し、次に、素地調整層５の表面に下塗り層６を形成し、次に、下塗り層６に剥落防止ネット７を貼り付け、次に、剥落防止ネット７及び下塗り層６の表面に上塗り層８を形成する。【選択図】図１
2011208418.tif 000002
【特許請求の範囲】
【請求項１】
天井ＡＬＣ版剥落防止工法であって、
天井ＡＬＣ版の下面にプライマー層を形成し、
次に、前記プライマー層の表面に不陸を調整する素地調整層を形成し、
次に、前記素地調整層の表面に下塗り層を形成し、
次に、前記下塗り層に剥落防止ネットを貼り付け、
次に、前記剥落防止ネット及び前記下塗り層の表面に上塗り層を形成することを特徴とする天井ＡＬＣ版剥落防止工法。
【請求項２】
前記天井ＡＬＣ版の中性化を回復する下地強化剤を前記天井ＡＬＣ版の下面に塗布した後に前記プライマー層を形成することを特徴とする請求項１に記載の天井ＡＬＣ版剥落防止工法。
【請求項３】
前記上塗り層の表面にさらにトップコート層を形成することを特徴とする請求項１または２に記載の天井ＡＬＣ版剥落防止工法。
【発明の詳細な説明】
【技術分野】
【０００１】
本発明は、天井ＡＬＣ版剥落防止工法に関する。
【背景技術】
【０００２】
高度経済成長期に建設されたプラント系建物の天井材は、当時の技術情勢からＡＬＣ（Autoclaved Lightweight aerated Concrete；軽量気泡コンクリート）版を用いて施工されたものが多い。その大部分は健全度が低下し、天井材としての機能が損なわれている状態にある。
【０００３】
プラント系建物の天井材の健全度の低下要因としては、建屋内外の温度差が大きいこと、可動機器の振動により繰り返し応力を受けることが挙げられる。一方、ＡＬＣ版の平均圧縮強度は４Ｎ／ｍｍ２、ＡＬＣ版のひび割れ時の曲げ応力強度は１．０Ｎ／ｍｍ２（ＪＡＳＳ２１）とコンクリートに比べて小さく、プラント系建屋の建設資材としては耐久性が高いとは言い難い。一方、劣化したＡＬＣ版を取り替えるには、雨天の作業ができない、屋上防水も併せて修繕する必要がある等、工事が大掛かりになりコストが高いという問題がある。このため、修繕して使用することが好ましい。
【０００４】
コンクリート構造物の外壁の補修方法として、例えば、壁面全に樹脂を塗布し、有機物からなる網目状の織物で覆い、さらに樹脂を塗布して剥落防止層を形成し、剥落防止層をアンカーで躯体に結合させる技術が知られている（例えば、特許文献１参照）。
【０００５】
しかし、ＡＬＣ版剥落防止工法は明確な技術指針として確立されておらず、各メーカーが個々の剥落防止工法で対応しているのが現状である。例えば、劣化したＡＬＣ版の表面を高水圧で洗浄した後、被覆保護材を塗布する方法がある（例えば、特許文献２参照）。
【先行技術文献】
【特許文献】
【０００６】
【特許文献１】特開２００８−２３１８８１号公報
【特許文献２】特開２００５−２２６２３１号公報
【発明の概要】
【発明が解決しようとする課題】
【０００７】
しかし、経年劣化の進んだＡＬＣ版にアンカーを打ち込むと、打ち込みの振動からひび割れや剥落が生じるおそれがある。また、ＡＬＣ版の表面を高水圧で洗浄した後、被覆保護材を塗布する方法は、プラント系の常時振動が発生する建物における剥落には追従できない。
【０００８】
天井面のＡＬＣ版に関しては、ほとんど修繕されていない状況であり、早急な健全性回復が望まれる。本発明の課題は、社会資本の維持管理に極めて有効な天井ＡＬＣ版剥落防止工法を提供することである。
【課題を解決するための手段】
【０００９】
以上の課題を解決するため、請求項１に係る発明は、天井ＡＬＣ版剥落防止工法であって、天井ＡＬＣ版の下面にプライマー層を形成し、次に、前記プライマー層の表面に不陸を調整する素地調整層を形成し、次に、前記素地調整層の表面に下塗り層を形成し、次に、前記下塗り層に剥落防止ネットを貼り付け、次に、前記剥落防止ネット及び前記下塗り層の表面に上塗り層を形成することを特徴とする。
【００１０】
請求項２に記載の発明は、請求項１に記載の天井ＡＬＣ版剥落防止工法であって、前記天井ＡＬＣ版の中性化を回復する下地強化剤を前記天井ＡＬＣ版の下面に塗布した後に前記プライマー層を形成することを特徴とする。
【００１１】
請求項３に係る発明は、請求項１または２に記載の天井ＡＬＣ版剥落防止工法であって、前記上塗り層の表面にさらにトップコート層を形成することを特徴とする。
【発明の効果】
【００１２】
本発明によれば、天井ＡＬＣ版にアンカーを打ち込むことなく、修繕を行うことができる。このため、アンカー打ち込み時の振動がなく、ＡＬＣ版の劣化を防ぐことができる。したがって、現状ではほとんど修繕されていない天井面のＡＬＣ版を早急に修繕し、社会資本の維持管理を行うことができる。
【図面の簡単な説明】
【００１３】
【図１】本発明に係る天井ＡＬＣ版剥落防止工法により修繕された天井１０を示す断面図である。
【発明を実施するための形態】
【００１４】
図１は本発明に係る天井ＡＬＣ版剥落防止工法により修繕された天井１０を示す断面図である。図１に示すように、天井ＡＬＣ版１の下面には、下地強化層２、プライマー層４、素地調整層５、下塗り層６、剥落防止ネット７、上塗り層８、トップコート層９が順に積層されている。なお、天井ＡＬＣ版１の下面に欠落がある場合には、あらかじめ欠落部に打継接着剤２が塗布され、欠落部に軽量エポキシ樹脂モルタル３が充填されることにより補修されている。
【００１５】
天井ＡＬＣ版１の下面は、あらかじめサンドペーパー掛けをされて不純物を除去した後、中性化の回復をする下地処理が施されている。サンドペーパー掛けには、例えば＃８０のサンドペーパーを用いることができる。
【００１６】
中性化の回復には、下地強化剤を塗布することにより行う。これにより、今後の内部補強金の発錆を防止することができる。また、劣化したコンクリート強度を向上させ、補修材の接着面からの剥離を防止することができる。
下地強化剤としては、珪酸リチウム系含浸剤を用いることができる。珪酸リチウム系含浸剤としては、例えば、アルカードＫＬ（エレホン・化成工業株式会社製）を用いることができる。
【００１７】
プライマー層４は、ＡＬＣ版に吸い込まれ一体化し、以後の素地調整層５等の天井ＡＬＣ版１への密着性を良好にするものである。プライマー層４には、エポキシ樹脂を主成分とする材料を用いることができる。例えば、スリーロンジーＦ−２７１Ｐ（スリーボンドユニコム株式会社製）を塗布することでプライマー層を形成することができる。
【００１８】
素地調整層５は、天井ＡＬＣ版１の下面の不陸を調整するものである。素地調整層５には、例えばエポキシ樹脂パテを用いることができる。エポキシ樹脂パテには、例えば、スリーロンジーＬ６６０（スリーボンドユニコム株式会社製）を用いることができる。
【００１９】
下塗り層６は、素地調整層５により平坦化された面に剥落防止ネット７を貼り付けるものである。下塗り層６には、例えばエポキシ樹脂等の含浸・接着剤を用いることができる。含浸・接着剤には、例えば、スリーロンジーＬ１３８（スリーボンドユニコム株式会社製）を用いることができる。
【００２０】
剥落防止ネット７は、今後のＡＬＣ版の剥落を防止するものである。剥落防止ネット７には、例えば、３軸ビニロンメッシュシートを用いることができる。３軸ビニロンメッシュシートとしては、例えば、トリネオＴＳＳ−１８２０（ユニチカ株式会社製）を用いることができる。剥落防止ネット７を設けることで、プラント系の常時振動が発生する建物においても剥落を防止することができる。
【００２１】
上塗り層８は、下塗り層６への剥落防止ネット７の貼り付け後に上塗りされ、剥落防止ネット７の目止めをするものである。上塗り層には、下塗り層と同様の含浸・接着剤を用いることができる。
【００２２】
トップコート層９は、耐候性、耐水性、耐酸性、耐アルカリ性を確保し劣化の進行を防止するものである。トップコート層９には、屋内で施工するために、臭気の少ない水性タイプのトップコート剤を使用することが好ましい。このような材料として、例えば、スリーロンジーＡ−２１０（スリーボンドユニコム株式会社製）を用いることができる。
【００２３】
次に、天井１０の修繕手順について説明する。
まず、天井ＡＬＣ版１の下面のサンドペーパー掛けをし、不純物を除去する。なお、天井ＡＬＣ版１の下面に欠落部がある場合には、あらかじめ欠落部に打継接着剤２を塗布し、軽量エポキシ樹脂モルタル３を欠落部に充填することにより補修しておく。
次に、天井ＡＬＣ版１の下面に下地強化剤を塗布し、中性化を回復する。
【００２４】
次に、下地強化剤を塗布した天井ＡＬＣ版１の下面にプライマー層４を形成する。
次に、プライマー層４の表面にエポキシ樹脂パテを塗布し、不陸を調整する素地調整層５を形成する。
次に、素地調整層５の表面にエポキシ樹脂を塗布し、下塗り層６を形成する。
次に、下塗り層６に剥落防止ネット７を貼り付ける。
次に、下塗り層６及び剥落防止ネット７の表面にエポキシ樹脂を塗布し、上塗り層８を形成する。
【００２５】
その後、上塗り層８の表面にトップコート剤を塗布し、トップコート層９を形成する。以上により、天井１０の修繕が完成する。
なお、以上の実施形態において、サンドペーパー掛けの回数、下地強化剤の塗布回数、プライマーの塗布回数、トップコートの塗布回数等は任意である。
【００２６】
このように、本発明に係る天井ＡＬＣ版剥落防止工法によれば、天井ＡＬＣ版にアンカーを打ち込むことなく、修繕を行うことができる。このため、アンカー打ち込み時の振動がなく、ＡＬＣ版の劣化を防ぐことができる。したがって、現状ではほとんど修繕されていない天井面のＡＬＣ版を早急に修繕し、社会資本の維持管理を行うことができる。
【符号の説明】
【００２７】
１  天井ＡＬＣ版
２  打継接着剤
３  軽量エポキシ樹脂モルタル
４  プライマー層
５  素地調整層
６  下塗り層
７  剥落防止ネット
８  上塗り層
９  トップコート層
１０  天井
【図１】
2011208418.tif 000003